(57)【要約】      （修正有）【課題】増光統合型偏光膜／光学膜構造及びその製造方法に係り、主には従来の偏光膜及び増光膜を合わせて、全体的な光学効果の匹敵を低下させ、全体的な透過率の下降を来す欠点を解決する。【解決手段】増光統合型偏光膜／光学膜が反射型と吸収型との二つ偏光膜を有し、反射型偏光膜が反射光源効果を形成可能となり、且つ非線形光学設計により異なる染料の増光統合型偏光膜／光学膜を少なくとも一つの基板上に塗布させ、同時に反射増光効果、高偏光度、高透過率、広範の視野角及び高コントラストなど機能を兼ねる増光統合型偏光膜／光学膜構造及びその製造方法を提供する。【選択図】図３Ａ
2006215519.tif 000002
【特許請求の範囲】
【請求項１】
少なくとも一つ基材を提供するものと、これらの基材では、少なくとも一層異なる材料の増光統合型偏光膜／光学膜を塗布し、
これらの異なる材料の増光統合型偏光膜／光学膜が、反射型偏光増光膜となる第一部分と、吸収型偏光膜層となる第二部分を含むことを特徴とする増光統合型偏光膜／光学膜構造の製造方法。
【請求項２】
これらの基材が透明基材或いは不透明基材であることを特徴とする請求項１に記載の増光統合型偏光膜／光学膜構造の製造方法。
【請求項３】
これらの基材が高分子ポリマーからなることを特徴とする請求項１に記載の増光統合型偏光膜／光学膜構造の製造方法。
【請求項４】
当該塗布の工程がスロットーダイーコーティング、押出し式金型コーティング、マイヤーロッドーコーティング或いはブレードコーティングであることを特徴とする請求項１に記載の増光統合型偏光膜／光学膜構造の製造方法。
【請求項５】
当該増光統合型偏光膜／光学膜が表示セルの外に作成される場合は、当該吸収型偏光膜層が染料系の偏光膜層或いはＥ型の偏光膜層であることを特徴とする請求項１に記載の増光統合型偏光膜／光学膜構造の製造方法。
【請求項６】
当該反射型偏光増光膜が表示セルの外部又は内部に作成されることを特徴とする請求項１に記載の増光統合型偏光膜／光学膜構造の製造方法。
【請求項７】
当該吸収型偏光膜層が表示セルの外部又は内部に作成されることを特徴とする請求項１に記載の増光統合型偏光膜／光学膜構造の製造方法。
【請求項８】
当該吸収型偏光膜層が表示セルの外部に作成される場合は、当該反射型偏光増光膜と張り合うことを特徴とする請求項７に記載の増光統合型偏光膜／光学膜構造の製造方法。
【請求項９】
当該吸収型偏光膜層が塗布の工程により当該反射型偏光増光膜上に塗布させ、当該表示セルと張り合うことを特徴とする請求項７に記載の増光統合型偏光膜／光学膜構造の製造方法。
【請求項１０】
増光統合型偏光膜／光学膜構造が表示装置の偏光膜、増光膜、広視角膜或いは普通の光学膜に用いれることを特徴とする請求項１に記載の増光統合型偏光膜／光学膜構造の製造方法。
【請求項１１】
少なくとも一つ基材を提供する工程と、増光統合型偏光膜／光学膜と異なる一層材料をこれらの基材では少なくとも塗布し、これらの異なる増光統合型偏光膜／光学膜が、コレステロール液晶反射型増光膜となる第一部分と、吸収型偏光膜層となる第二部分を含むことを特徴とする増光統合型偏光膜／光学膜構造の製造方法。
【請求項１２】
これらの基材が透明基材或いは不透明基材であることを特徴とする請求項１１に記載の増光統合型偏光膜／光学膜構造の製造方法。
【請求項１３】
これらの基材が高分子ポリマーからなることを特徴とする請求項１１に記載の増光統合型偏光膜／光学膜構造の製造方法。
【請求項１４】
当該塗布の工程がスロットーダイーコーティング、押出し式金型コーティング、マイヤーロッドーコーティング或いはブレードコーティングであることを特徴とする請求項１１に記載の増光統合型偏光膜／光学膜構造の製造方法。
【請求項１５】
当該増光統合型偏光膜／光学膜が塗布工程により表示セルの外に塗布する場合は、当該吸収型偏光膜層が染料系の偏光膜であることを特徴とする請求項１１に記載の増光統合型偏光膜／光学膜構造の製造方法。
【請求項１６】
当該コレステロール液晶反射型増光膜が表示セルの外部又は内部に作成されることを特徴とする請求項１１に記載の増光統合型偏光膜／光学膜構造の製造方法。
【請求項１７】
当該吸収型偏光膜層が表示セルの外部又は内部に作成されることを特徴とする請求項１１に記載の増光統合型偏光膜／光学膜構造の製造方法。
【請求項１８】
当該吸収型偏光膜層が当該表示セルの外部に作成される場合は、当該コレステロール液晶反射型増光膜と張り合うことを特徴とする請求項１７に記載の増光統合型偏光膜／光学膜構造の製造方法。
【請求項１９】
当該吸収型偏光膜層が塗布の工程により当該コレステロール液晶反射型増光膜上に塗布させ、当該表示セルと張り合うことを特徴とする請求項１７に記載の増光統合型偏光膜／光学膜構造の製造方法。
【請求項２０】
増光統合型偏光膜／光学膜構造が表示装置の偏光膜、増光膜、広視角膜或いは普通の光学膜に用いれることを特徴とする請求項１１に記載の増光統合型偏光膜／光学膜構造の製造方法。
【請求項２１】
少なくとも一つ基材を提供する工程と、増光統合型偏光膜／光学膜と異なる一層材料をこれらの基材では少なくとも塗布し、これらの異なる増光統合型偏光膜／光学膜が、コレステロール液晶反射型増光膜となる第一部分と、Ｅ型偏光膜層となる第二部分を含むことを特徴とする増光統合型偏光膜／光学膜構造の製造方法。
【請求項２２】
これらの基材が透明基材或いは不透明基材であることを特徴とする請求項２１に記載の増光統合型偏光膜／光学膜構造の製造方法。
【請求項２３】
これらの基材が高分子ポリマーからなることを特徴とする請求項２１に記載の増光統合型偏光膜／光学膜構造の製造方法。
【請求項２４】
当該塗布の工程がスロットーダイーコーティング、押出し式金型コーティング、マイヤーロッドーコーティング或いはブレードコーティングであることを特徴とする請求項２１に記載の増光統合型偏光膜／光学膜構造の製造方法。
【請求項２５】
当該コレステロール液晶反射型増光膜が表示セルの外部又は内部に作成されることを特徴とする請求項２１に記載の増光統合型偏光膜／光学膜構造の製造方法。
【請求項２６】
当該Ｅ型偏光膜層が表示セルの外部又は内部に作成されることを特徴とする請求項２１に記載の増光統合型偏光膜／光学膜構造の製造方法。
【請求項２７】
当該Ｅ型偏光膜層が更にλ／４波長板を含むことを特徴とする請求項２１に記載の増光統合型偏光膜／光学膜構造の製造方法。
【請求項２８】
当該Ｅ型偏光膜層及び当該λ／４波長板の光軸が互いに平行することを特徴とする請求項２７に記載の増光統合型偏光膜／光学膜構造の製造方法。
【請求項２９】
当該E型偏光膜層が当該表示セルの外部に作成される場合は、当該コレステロール液晶反射型増光膜と張り合うことを特徴とする請求項21に記載の増光統合型偏光膜／光学膜構造の製造方法。
【請求項３０】
当該E型偏光膜層が塗布の工程により当該コレステロール液晶反射型増光膜上に塗布させ、当該表示セルと張り合うことを特徴とする請求項２１に記載の増光統合型偏光膜／光学膜構造の製造方法。
【請求項３１】
増光統合型偏光膜／光学膜の偏光角度が７０％以上且つ透明角度が４０％以上であることを特徴とする請求項２１に記載の増光統合型偏光膜／光学膜構造の製造方法。
【請求項３２】
増光統合型偏光膜／光学膜構造が表示装置の偏光膜、増光膜、広視角膜或いは普通の光学膜に用いれることを特徴とする請求項２１に記載の増光統合型偏光膜／光学膜構造の製造方法。
【請求項３３】
材料と異なる一層を少なくとも塗布する増光統合型偏光膜／光学膜構造であって、これらの異なる材料の増光統合型偏光膜／光学膜が、反射型偏光増光膜となる第一部分と、吸収型偏光膜層となる第二部分を含むことを特徴とする増光統合型偏光膜／光学膜構造。
【請求項３４】
少なくとも一つ基材を提供する工程と、増光統合型偏光膜／光学膜と異なる少なくとも一層材料をこれらの基材のいずれも側を設置させ、これらの異なる材料の増光統合型偏光膜／光学膜が、反射型偏光膜層となる第一部分と、吸収型偏光膜層となる第二部分を含むことを特徴とする増光統合型偏光膜／光学膜構造。
【請求項３５】
これらの基材が透明基材或いは不透明基材であることを特徴とする請求項３４に記載の増光統合型偏光膜／光学膜構造。
【請求項３６】
当該増光統合型偏光膜／光学膜が当該表示セルの外部に作成される場合は、当該吸収型偏光膜層が染料系の偏光膜層或いは当該Ｅ型偏光膜層であり、かつ当該反射型偏光膜層が反射型偏光増光膜或いは当該コレステロール液晶反射型増光膜であることを特徴とする請求項３４に記載の増光統合型偏光膜／光学膜構造。
【請求項３７】
当該吸収型偏光膜層がＥ型偏光膜層であり、かつ当該反射型偏光膜層が当該コレステロール液晶反射型増光膜である場合は、当該Ｅ型偏光膜層では更にλ／４波長板を含むことを特徴とする請求項３６に記載の増光統合型偏光膜／光学膜構造。
【請求項３８】
当該吸収型偏光膜層がＥ型偏光膜層であり、かつ当該反射型偏光膜が当該コレステロール液晶反射型増光膜である場合は、当該増光統合型偏光膜／光学膜の偏光角度が７０％以上且つ透明角度が４０％以上であることを特徴とする請求項３６に記載の増光統合型偏光膜／光学膜構造。
【請求項３９】
更に導電層を含むことを特徴とする請求項３４に記載の増光統合型偏光膜／光学膜構造。
【請求項４０】
該当導電層が当該基材上、当該吸収型偏光膜層上或いは、当該反射型偏光膜層上に設置されることを特徴とする請求項３９に記載の増光統合型偏光膜／光学膜構造。
【請求項４１】
当該増光統合型偏光膜／光学膜構造が塗布の工程によって異なる組合があることを特徴とする請求項３４に記載の増光統合型偏光膜／光学膜構造。
【請求項４２】
当該反射型偏光膜層が表示セルの外部又は内部に作成されることを特徴とする請求項３４に記載の増光統合型偏光膜／光学膜構造。
【請求項４３】
当該反射型偏光膜層が表示セルの外部に作成される場合は、反射型偏光増光膜或いはコレステロール液晶反射型増光膜であることを特徴とする請求項４２に記載の増光統合型偏光膜／光学膜構造。
【請求項４４】
当該吸収型偏光膜層が表示セルの外部又は内部に作成されることを特徴とする請求項３４に記載の増光統合型偏光膜／光学膜構造。
【請求項４５】
当該吸収型偏光膜層が当該表示セルの外部に作成される場合は、当該反射型偏光膜と張り合うことを特徴とする請求項４４に記載の増光統合型偏光膜／光学膜構造。
【請求項４６】
当該吸収型偏光膜層が当該反射型偏光膜層上に塗布され、当該表示セルと張り合うことを特徴とする請求項４４に記載の増光統合型偏光膜／光学膜構造。
【請求項４７】
増光統合型偏光膜／光学膜構造が塗布の工程により表示装置の偏光膜、増光膜、広視角膜或いは普通の光学膜に用いれることを特徴とする請求項３４に記載の増光統合型偏光膜／光学膜構造。
【請求項４８】
上基板及び下基板のユニットと、少なくとも一層材料と異なる基材増光統合型偏光膜／光学膜を当該上基板或いは下基板のいずれか側に設置させ、当該異なる材料の増光統合型偏光膜／光学膜が、反射型偏光膜層となる第一部分と、吸収型偏光膜層の第二部分と、当該上基板及び下基板の同士に充填する、流体媒体を複数個表示るユニットを含むことを特徴とする増光統合型偏光膜／光学膜構造の表示ユニットのアプリケーション。
【請求項４９】
上基板及び下基板が透明基材或いは不透明基材であることを特徴とする請求項４８に記載の増光統合型偏光膜／光学膜構造の表示ユニットのアプリケーション。
【請求項５０】
当該増光統合型偏光膜／光学膜が当該表示セルの外部に作成される場合は、当該吸収型偏光膜層が染料系の偏光膜層或いは当該Ｅ型偏光膜層であり、かつ当該反射型偏光膜層が反射型偏光増光膜或いは当該コレステロール液晶反射型増光膜であることを特徴とする請求項４８に記載の増光統合型偏光膜／光学膜構造の表示ユニットのアプリケーション。
【請求項５１】
当該吸収型偏光膜層がＥ型偏光膜層であり、かつ当該反射型偏光膜層が当該コレステロール液晶反射型増光膜である場合は、当該Ｅ型偏光膜層では更にλ／４波長板を含むことを特徴とする請求項５０に記載の増光統合型偏光膜／光学膜構造の表示ユニットのアプリケーション。
【請求項５２】
当該吸収型偏光膜層がＥ型偏光膜層であり、かつ当該反射型偏光膜層が当該コレステロール液晶反射型増光膜である場合は、当該増光統合型偏光膜／光学膜の偏光角度が７０％以上且つ透明角度が４０％以上であることを特徴とする請求項５０に記載の増光統合型偏光膜／光学膜構造の表示ユニットのアプリケーション。
【請求項５３】
当該反射型偏光膜層が表示セルの外部又は内部に作成されることを特徴とする請求項４８に記載の増光統合型偏光膜／光学膜構造の表示ユニットのアプリケーション。
【請求項５４】
当該反射型偏光膜層が表示セルの外部に作成される場合は、反射型偏光増光膜或いはコレステロール液晶反射型増光膜であることを特徴とする請求項４８に記載の増光統合型偏光膜／光学膜構造の表示ユニットのアプリケーション。
【請求項５５】
当該吸収型偏光膜層が表示セルの外部又は内部に作成されることを特徴とする請求項４８に記載の増光統合型偏光膜／光学膜構造の表示ユニットのアプリケーション。
【請求項５６】
当該吸収型偏光膜層が当該表示セルの外部に作成される場合は、当該反射型偏光膜層と張り合うことを特徴とする請求項４８に記載の増光統合型偏光膜／光学膜構造の表示ユニットのアプリケーション。
【請求項５７】
当該吸収型偏光膜層が塗布工程により当該反射型偏光膜層上に塗布され、当該表示セルと張り合うことを特徴とする請求項４８に記載の増光統合型偏光膜／光学膜構造の表示ユニットのアプリケーション。
【請求項５８】
これらの表示流体が液晶、電気泳動、自己発光体或いは外の、流体媒体を表示し易いものであることを特徴とする請求項４８に記載の増光統合型偏光膜／光学膜構造の表示ユニットのアプリケーション。
【発明の詳細な説明】
【技術分野】
【０００１】
本発明は、増光統合型偏光膜／光学膜構造及びその製造方に係わり、特に、非線形光学設計により異なる染料の増光統合型偏光膜／光学膜を少なくとも一つの基板上に塗布させ、当該増光統合型偏光膜／光学膜が反射型と吸収型の二つ偏光膜層を有し、反射型偏光膜層が反射光源効果が生じることが可能となり、同時に反射増光効果、高偏光度、高透過率、広範の視野角及び高コントラストなど機能を兼ねる増光統合型偏光膜／光学膜構造及びその製造方法を提供することに関するものである。
【背景技術】
【０００２】
液晶表示装置が主として２枚の偏光膜が発生された光線偏光により、表示の効果を図る。その主な光源がバック-ライトから構成され、バック-ライトが発生された光線は第一枚の偏光板を経て光線の偏光が生じるようにし、液晶分子の配向につれて捩じられ、第二枚の偏光板を透過させ、黒、白の変化を発生させ観察者の目に至って表示の効果を達成するようになる。
【０００３】
光源が複数層材料の曲折、反射及び吸収を経て観察者の肉眼の光線に至って５％弱になり表示装置にある二色性偏光膜の吸収及び透過が輝度の主因の一つなので、光源強度の増光、透過率の増光が表示装置の主な事項の一つとなる。現在は全体的な透明度を高める方法が、（１）射入光の透過効果を増加したり、（２）バック-ライトの光源をしたりする。前者の効果が、主な方法として偏光膜の透過率を向上し、或いは射入光が偏光膜に射入する前に、先に射入光の偏光形態を変更し、射入光の偏光形態及び偏光膜の偏光を平行にさせ、射入光の透過効果を増加する。現在のヨウ素偏光膜の透過率が、44％乃至46％の高透過率であり、透過率の限定範囲を達しています。入射光の偏光状態を変わり偏光膜の偏光を平行させ、光線の高透過率の方式を図り、DBEF（3M社製）とコレステロール液晶反射型増光膜の増光膜をとして張合い、次に、バック-ライトの光源の入射源の強度或いは直接にバック-ライトの光源では光線の偏光を100％の偏光透過率にさせる効果である。前記したように、表示装置のコントラスト、視野角及び光線の透過率が、主には偏光膜によって決めされ、よって、偏光膜の透過率を高めることは未来の偏光膜の発展要点である。
【０００４】
現在の偏光膜種類が主としてO型ヨウの偏光膜であり、その主な利点は（1）、高の偏光度（99.9％）と（2）透過率（44％乃至46％）である。欠点は（1）視野角が大きくて光抜きがあり、広視野角膜を合わせて高コントラスト効果を達すことが必要であり、（2）耐環境性が不良であり、（3）機械性が脆く、保護膜を張り付け補強の効果を図ることが必要であり、（4）表示装置の外部に張り付けるのみである。E型の液晶偏光膜は、現在が新しいタイプの偏光膜に属し、偏光膜が吸収性のディスク状液晶を主として、光線がディスク状液晶を透過する場合は、O型の偏光を吸収され、E型の偏光を通過させ、線形の偏光効果を図る。これらの偏光膜が、現在の最良の光学効果であり略95％であり、透過率が略40％乃至44％である。E型の偏光膜の欠点は（1）、偏光度と透過率が、TFT-LCDに対して不足し、（2）視野角が小さくて光抜きがある。利点は、（1）、軽量型である偏光膜（略0.3乃至0.8ｍｍ）、（2）、表示セルの内部に作成されることが可能であり、図1がO型の偏光膜とE型の偏光膜の特徴の比較表を示す。
【０００５】
ヨウの偏光膜とE型の偏光膜によりも、塗布型偏光膜の他方の主な研究領域が染料系の偏光膜であり、この偏光膜が主には染料としてキャリアを吸収する。偏光膜の吸収力を影響するパラメーターは（１）、染料自身本体の吸収パラメーター（２）、染料濃度の添加（３）、偏光膜の厚さがある。染料系の偏光膜の主な利点は（１）、耐環境性（２）多様化の塗布の工程（例えば、スピン塗布、ダイ塗布、ディップ塗布など）の選択があり、（３）、セル内部の制作を表示装置内に表示できる。染料系偏光膜の欠点は（１）、高吸収度染料を獲得し難い（２）、高濃度染料の高偏光度成分が必要となり、コストが高くなり（３）、膜の厚さ（略3ｍｍ）が厚くて透明度の低下を来して染料系偏光膜の応用が制限されるようにする。
【０００６】
増光膜が主にはコレステロール液晶反射型とDBEF複数層の膜反射型を２種類に分けられる。コレステロール液晶反射型偏光膜の光学素子はその主な原理がコレステロール液晶の左回転と右回転の円偏光分離特徴を利用し入射の無偏光の白光を左右回転の円偏光に分離させ、その中に逆回転の円偏光が透過可能となり、同一の回転の円偏光が反射され、再び２回の反射を通じて通過可能の円偏光をさせ、光線の透過率を高める。１／４波長遅延膜を合わせて、通過する円偏光、線形偏光に変換し更に偏光膜を進入し、結果として光源を、通過可能の偏光板の偏光状態を完全に転換させ増光の効果を達する。反射型偏光増光膜（Dual  Brightness  enhancement  Film；DBEF）の原理は高低曲折率が異なる２種類材料からなる複数層の膜により、白光で複数層の膜を通過し、無偏光白光を、平行に入射するＰ光と垂直に入射するＳ光を２種分け、白光が反射型偏光増光膜を通過させ、Ｐ波が透過しＳ波が反射し、インターフェス反射のＳ波によりそれをＰ波に転換し透過し、複数の光源を、偏光膜を透過し増光の効果を図ることを目的とする。
【０００７】
図２を参照し、それが反射型偏光増光膜とコレステロール液晶反射型偏光板の特徴比較表であり、図２から現在の市販の増光膜の増光効果が略６０％ことが分かります。全体的な表示装置の光線透過効果を分析すると、非偏光の光源が増光膜を通過した場合、偏光に転換し、更に偏光膜を通過させ、全体的な光学分析が複数層の偏光膜の分析と言える。複数層の偏光膜の分析により、二層以上の偏光膜が光学組合の重合を通過ず、偏光度とコントラストを少々増加できるのに、透過率を大幅に低下する。DBEFがヨウ素偏光膜を合わせて（偏光度が９９．８％、透明度が４４％）の例の如く、光線の透過効果が光線、先に増光膜を通過させ、再び偏光膜の効果を通過させ、反射光の２回透過効果を一応に考えないと、DBEFの透過効果が略４４％であり、ヨウ素偏光膜が４４％乃至４６％の透明度を組み合わせて、全体的に透過率が４０％乃至４１％を低下するようにする。
【０００８】
偏光度にとってはヨウ素偏光膜の自身偏光度が略９９．５％であり、こうして増光膜が全体的な偏光度の貢献に対して省略可能とされる。前記したように、増光膜が偏光膜を合わせて増光効果が生じることは透過率を先に低下し、反射光の２回透過効果を利用し透過率を高める。このことから、複数膜の光学効果の匹敵不良が光線の透過率を損なく増光膜を増加しても、増光膜が１００％を有する増光効果ことを呈することができない。将来はセルの内部に制作される場合は目前の市販の増光膜厚さが共に１００ｍｍ（DBEFが１００ｍｍ以上である）を超え、この厚さがセル内部にある駆動電圧のずれと制作の困難度を起こすので、今の市販の偏光膜が単にセルの外部だけに制作される。
【０００９】
現在となる主流のヨウ素の偏光膜はアメリカ特許第４５９１５１２番号の「偏光板の制作方法」の如く、ポリビニール  アルコール（PVA）を基材として、単軸の延伸を行い、ヨウ素を浸透し因子を吸収し偏光膜が制作される。しかし、膜層の機械性、耐環境性、耐熱性等の性質の不良なので、ヨウ素偏光膜自身が本体の外に、上下表面がTAC膜を張合うことが必要であり保護膜となり、現在のヨウ素偏光膜の厚さが略２００μｍ。他方はE型偏光膜はアメリカ特許第US6583284、US6563640、US6174394、US6049428、US5739296番号等があり、その偏光膜が塗布の工程により制作され、吸収効果を有する円盤状ポリ分子を、基材の表面に塗布させE型偏光板を完成させる。光線が偏光膜を通過した場合はその偏光と従来のＯ型偏光膜とは反対であり、E型偏光膜である。他方の塗布の工程のＯ型偏光膜が染料を基材の表面に塗布させ偏光膜となり、アメリカ特許第US5812264、US6007745、US5601884、US57439802番号等の如く、共に染料を偏光膜に塗布させる特許に属するものである。
【００１０】
増光膜の主な原理は無偏光の可視光を、互いに垂直する2種偏光に分けられるものであり、一の偏光を透過させ、他方の偏光を垂直に透過する偏光、反射後、平行な偏光に逆転し、2回透過させる。
【００１１】
従来の技術における反射型偏光増光膜がアメリカ特許第US5828488、US6101032、US6124971番号等に掲示されいる。アメリカ特許番号第US599243、US6016177、US6025958番号が、コレステロール液晶反射型に掲示されるものであり、アメリカ特許出願第US20040130672  A1の技術特徴が完全塗布式コレステロール液晶反射型増光素子が掲示されるものであり、これらの特許目的が単に色差を変わるものである。
【００１２】
上記したように、LCDの表示装置において、実は偏光部分を発生する偏光膜が増光効果がなく、増光効果が増光膜により提供され、かつ、夫々が異なるシステムであり、増光膜と偏光膜により張合う方法を合わせるものが多く、全体効果の偏光膜を組み合わせない。
【発明の開示】
【発明が解決しようとする課題】
【００１３】
本発明は、前記の異なる偏光膜の欠点を鑑みて、終に「増光統合型偏光膜／光学膜構造及びその製造方法」を提供するようにし、前記の欠点を解決するものである。
【００１４】
本発明に係る増光統合型偏光膜／光学膜構造及びその製造方法は主にはシステムの組合模型を主として、従来の偏光膜と増光膜の組合を克服したところ、全体的な光学効果が匹敵不良となり、全体透過率が低下させ、偏光度が単に偏光膜が来す光学匹敵の不良欠点により異なる膜層の偏光度と透過率を整合し直し、偏光膜が組合わせられる増光膜によりも高い全体的な偏光度と透過率を生じ、反射効果を有させるものである。
【００１５】
従って、本発明の増光統合型偏光膜／光学膜構造が組合効果であるため、透過率を低下しない光線の下で完全に１回と２回の光線透過効果が得られる。
【課題を解決するための手段】
【００１６】
前記の目的を達成するために、本発明が増光統合型偏光膜／光学膜構造及びその製造方法を提供することにあり、表示装置の偏光膜、増光膜、広視野角膜或いは普通の光学膜に応用されおり、それが少なくとも一つ基材を提供する工程と、これらの基材では、増光統合型偏光膜／光学膜と異なる一層材料を少なくとも塗布させ、これらの異なる増光統合型偏光膜／光学膜が、反射型偏光増光膜となる第一部分と、吸収型偏光膜層となる第二部分を含むことである。
【００１７】
また、本発明も増光統合型偏光膜／光学膜構造を提供し、それが一層材料と異なるを少なくとも塗布する増光統合型偏光膜／光学膜構造であって、これらの異なる材料の増光統合型偏光膜／光学膜が、反射型偏光増光膜層となる第一部分と、吸収型偏光膜層となる第二部分を含むことである。
【発明を実施するための最良の形態】
【００１８】
本発明は既存目的が採用される技術、方法及び効果を達成するために、以下に係わる本発明の詳細な説明及び図を参照し、本発明の目的、特徴及がこれにより一層かつ具体的な明瞭が得られ、然しながら、図が単に参照、説明を提供するだけであり、本発明に限定されるではないものである。
【００１９】
光線が重なる2層の偏光膜層を通過する場合は、単一の偏光膜を通過することによりも厚くなり、通過厚さの増加が吸収度と偏光度を増加するが、透過度を低下する問題がある。二枚偏光膜層を重なる場合は、基本の膜層の問題の外に更にこの二枚偏光膜層の光軸位相の問題があり、第一層の偏光膜が発生られる偏光は第2層の偏光膜を入射する場合は、光軸位相のすれ角度が、一部の光線が吸収されるので、透過率を低下することが生じることができる。そこで、二枚偏光膜の組合せが偏光度を高めるが、透過率を無駄となり、これは透過率が表示装置産業となる相当に大切な要件にとって大きな損害ことに決まっています。
【００２０】
本発明が非線型光学によりシステムの組合模型を行い、こうして、二つの偏光膜が小さい効果となることを、単一の高偏光度と高透過率の偏光膜に整合するようにする。また、本発明が主として異なる二つ偏光膜を光学システムの組合せを行い、増光統合型偏光膜／光学膜に整合する。本発明の増光統合型偏光膜／光学膜構造の偏光度と透過率はそれぞれの膜層の間に配分し直し、全体的な偏光膜の偏光度と透過率が全体的な膜層により決められる。全体的な膜層の偏光度と透過率が一定の数値であるが、膜層の組合せが多様化となり、故に、異なる環境と材料の成分により調整、組合せを行うことが可能である。偏光度と透過率の分散組合せは膜層が重なる場合は透過率を低下しないのみならず、偏光度を大きく増加することができる。
【００２１】
図３のＡは本発明に係る増光統合型偏光膜／光学膜構造の概要図であり、材料と異なる一層を少なくとも塗布する増光統合型偏光膜／光学膜構造であって、これらの異なる材料の増光統合型偏光膜／光学膜が、反射型偏光増光膜層１２となる第一部分と、吸収型偏光膜層１４となる第二部分を含む。
【００２２】
図3のＢと図３のＣは本発明に係る単一基材が異なる材料を塗布する増光統合型偏光膜／光学膜構造の実施例である。図３のＢでは、当該増光統合型偏光膜／光学膜が塗布の工程により表示装置の偏光膜、増光膜、広視野角膜或いは普通の光学膜に応用されおり、その構造が基材１０と、少なくとも一層材料と異なる増光統合型偏光膜／光学膜をこれらの基材１０のいずれか側に設置させ、これら異なる材料の増光統合型偏光膜／光学膜が、反射型偏光膜層１２となる第一部分と、吸収型偏光膜層１４となる第二部分と、を含む。
【００２３】
図において二層増光統合型偏光膜／光学膜、スタック構造の組合せ及び基材１０として説明し、これらの増光統合型偏光膜／光学膜が、当該基材１０の側に設置され、また、当該基材が透明基板或いは不透明基板であり、当該異なる材料の増光統合型偏光膜／光学膜が当該反射型偏光膜層と当該吸収型偏光膜層の組合せであり、更にこれらの増光統合型偏光膜／光学膜が多種の染料系形式の増光統合型偏光膜／光学膜により設計して組合せられ、また、これら形式がＯ型、E型、P型、S型、右回り、左回り及び相互に組合わせることが可能となる。
【００２４】
当該増光統合型偏光膜／光学膜が表示セルの外部に作成される場合は、当該吸収型偏光膜層が染料系の偏光膜層或いはＥ型偏光膜層であり、かつ当該反射型偏光膜層が反射型偏光増光膜或いはコレステロール液晶反射型増光膜である。反射型偏光増光膜層が表示セルの外部に作成される場合は、反射型偏光増光膜或いはコレステロール液晶反射型増光膜である。当該吸収型偏光膜層が当該表示セルの外部に作成可能とされる。当該吸収型偏光膜層がＥ型偏光膜層であり、かつ当該反射型偏光膜がコレステロール液晶反射型増光膜である場合は、当該Ｅ型偏光膜層では更にλ／４波長板を含み、当該吸収型偏光膜層がＥ型偏光膜層であり、かつ当該反射型偏光膜がコレステロール液晶反射型増光膜である場合は、当該増光統合型偏光膜／光学膜の偏光角度が７０％以上且つ透明度が４０％以上である。当該吸収型偏光膜層が当該表示セルの外部に作成される場合は、当該反射型偏光膜と張り合う。当該吸収型偏光膜層が塗布工程により当該反射型偏光膜上に塗布され、当該表示セルと張り合う。
【００２５】
図３Ｃと図３Ｂとは塗布の工程と異なり、すなわち、当該反射偏光膜と当該吸収型偏光膜層のそれぞれを、基材１０の各側に塗布させる。ことろが、単一の基材では該増光統合型偏光膜／光学膜構造が塗布の工程を合わせて異なる組合せにさせることが可能であり、例えば単一基材ではスタック構造により構成されるもの、単一基材では当該反射型偏光膜と当該吸収型偏光膜層を塗布する相互組合せ等、ここでは説明を省略する。
【００２６】
図４の本発明に係る増光統合型偏光膜／光学膜構造に応用される表示ユニット実施例を参照する。当該増光統合型偏光膜／光学膜が表示装置の偏光膜、増光膜、広視野角膜或いは普通の光学膜に応用されおり、増光統合型偏光膜／光学膜構造が塗布の工程を合わせて異なる組合せにさせる。その構造が、上基板２０及び下基板２２を含み、当該上基板２０及び当該下基板２２が透明基材或いは不透明基材である。少なくとも一層材料と異なる増光統合型偏光膜／光学膜１６が当該上基板或いは下基板のいずれか側に設置され、当該異なる材料の増光統合型偏光膜／光学膜が、反射型偏光膜層１２となる第一部分と吸収型偏光膜層１４と、を含み、当該増光統合型偏光膜／光学膜が当該表示セルの外部に作成される場合は、当該吸収型偏光膜層が染料系の偏光膜或いはＥ型偏光膜層であり、また、当該反射型偏光膜が反射型偏光増光膜１８或いはコレステロール液晶反射型増光膜である。
【００２７】
又、当該反射型偏光膜が表示セルの内部或いは外部に作成され、当該反射型偏光膜が表示セルの外部に作成される場合は、反射型偏光増光膜或いはコレステロール液晶反射型増光膜となる。なお、当該吸収型偏光膜層が表示セルの外部又は内部に作成されることが可能であり、当該吸収型偏光膜層が表示セルの外部に作成される場合は、当該反射型偏光膜と張り合うことにし、当該吸収型偏光膜層が塗布工程により当該反射型偏光膜上に塗布された後、当該表示セルと張り合う。複数の表示流体媒体２４が当該上基板と当該下基板の間に充填され、それでも、これらの表示流体媒体が、液晶、電気泳動、自己発光体或いは外の、流体媒体を表示し易いものである。
【００２８】
当該増光統合型偏光膜／光学膜が表示セルの外部に作成される場合は当該吸収型偏光膜層が染料系の偏光膜或いはＥ型偏光膜層であり、かつ当該反射型偏光膜が反射型偏光増光膜或いはコレステロール液晶反射型増光膜であり、当該吸収型偏光膜層がＥ型偏光膜層で、かつ当該反射型偏光膜がコレステロール液晶反射型増光膜である場合は、当該Ｅ型偏光膜層では更にλ／４波長板を含み、また、当該吸収型偏光膜層がＥ型偏光膜層であり、かつ当該反射型偏光膜がコレステロール液晶反射型増光膜である場合は、当該増光統合型偏光膜／光学膜の偏光角度が７０％以上且つ透明角度が４０％以上である。
【００２９】
図５A乃至図５Eは本発明に係る増光統合型偏光膜／光学膜構造が含まれた導電層実施例図を示し、当該増光統合型偏光膜／光学膜構造が基材１０、反射型偏光膜１２、吸収型偏光膜層１４及び導電層２６なかなり、当該導電層がプロセッサーでは当該基材上、当該吸収型偏光膜層上或いは反射型偏光膜上に設置されることが可能である。
【００３０】
本発明も増光統合型偏光膜／光学膜の製造方法を提供し、それが表示装置の偏光膜、増光膜、広視角膜或いは普通の偏光膜／光学膜に応用され、当該増光統合型偏光膜／光学膜は広視角、薄膜、高コントラスト、高偏光度及び高透明度の電気光学の設計に属し、それが、少なくとも一つ基材を提供するものを含み、これらの基材が透明基材或いは不透明基材或いは高分子ポリマーからなるものである。これらの基材に増光統合型偏光膜／光学膜と異なる材料を少なくとも塗布し、これらの増光統合型偏光膜／光学膜と異なる材料が反射型増光膜１２となる第一部分と、吸収型偏光膜層１４となる第二部分を含む。
【００３１】
また、当該塗布の工程がスロットーダイーコーティング、押出し式金型コーティング、マイヤーロッドーコーティング或いはブレードコーティングであり、増光統合型偏光膜／光学膜が塗布の工程により表示装置における薄膜トランジスタに塗布させる。増光統合型偏光膜／光学膜が表示セルの外に作成される場合は、当該吸収型偏光膜層が染料系の偏光膜層或いはＥ型の偏光膜層となり、反射型偏光膜層が反射型偏光増光膜或いはコレステロール液晶反射型増光膜であり、当該反射型偏光増光膜層が表示セルの外部又は内部に作成される場合は、反射型偏光増光膜層或いはコレステロール液晶反射型増光膜となり、当該吸収型偏光膜層が表示セルの外部又は内部に作成されることが可能であり、当該吸収型偏光膜層が表示セルの外部に作成される場合は、当該反射型偏光増光膜（すなわち、反射型偏光増光膜或いはコレステロール液晶反射型増光膜）と張り合い、当該吸収型偏光膜層が反射型偏光増光膜に塗布された後、当該表示セル（すなわち、反射型偏光増光膜或いはコレステロール液晶反射型増光膜とは）と張合うとする。
【００３２】
本発明と従来技術又は関連特許との差異点が、（１）本発明の制作は完全塗布式、或いは不完全塗布を有し、且つ、全体の偏光膜が反射型偏光膜層となる第一部分と、吸収型偏光膜層となる第二部分を含み、その中、反射型と吸収型の偏光膜は全体の偏光度と透明度に寄与し、（2）偏光度と透明度が設計値であり、偏光膜と増光膜と異なる組合は偏光度を高めて透明度を低下させることにし、（3）偏光膜を整合するとともに高偏光度、高透明度及び広視野角効果などの利点を備える。本発明の増光統合型偏光膜／光学膜は、システム組合模型を主として、従来の偏光膜と増光膜の組合を克服した後に、全体の光学効果の匹敵不良による全体の透過率の低下は、偏光度が単に偏光膜を寄与する電気光学匹敵不良欠点だけであることにあり、本発明が異なる膜の偏光度と透明度を匹敵整合し直し、偏光膜を合わせた増光膜の全体偏光度と透明度によりも高いものが生じさせ、かつ光学効果を反射させるもの。本発明に係る増光統合型偏光膜／光学膜は匹敵組合せの関係なので、透過光のを低下しない場合では、一回と二回の光線透過効果が完全に得られる。
【００３３】
本発明の増光統合型偏光膜／光学膜は全体的に吸収型と反射型の二種類偏光膜層を含む。反射型偏光膜層は反射光源効果が生じる。従って、増光統合型偏光膜／光学膜が偏光度と透過度を高めると共に、反射増光効果を有し、かつ全体の透過度が複数層膜の組合により低下することではない。増光膜が提供された同一の強い増光の場合によりも、増光統合型偏光膜／光学膜がより高い光線透過効果が生じる。
【００３４】
本発明の増光統合型偏光膜／光学膜が必要とする表示の偏光度と透過度を、非線形電気光学の設計を通じてそれぞれの膜の間に配分し直させる。故に、全体の増光統合型偏光膜／光学膜の偏光度と透過度は実際に全体の膜により決められる。外に、全体の膜の偏光度と透過度が所定の値に設定されるが、膜の間の組合が多様化変化を有し、異なる環境と材料成分につれて組合を調整するようにする。増光統合型偏光膜／光学膜の偏光度と透過度が、非線形電気光学設計の分散組合により、更に膜の重なりを行い、その場合は必要とする透過度を低下しない外に、相対に全体の偏光度を高めることができる。
【００３５】
本発明の増光統合型偏光膜／光学膜について、反射光線の特性であるので、普通のヨウ系の偏光膜によりも、反射増光の効果を向上するようにする。また、偏光度では普通のヨウ系の偏光膜と同じ或いはより良い外に、その透過度が、狭い視野角範囲と広視野角範囲でもヨウ系の偏光膜とは高いものであり、このことから、当該増光統合型偏光膜／光学膜が共に反射増光と広視野角の効果を有することが分かります。
【００３６】
本発明は確かに前記の掲示されている技術により従来技術とは異なる設計を提供し、ひいては全体の使用効果を高めるようになる。しかし、前記が掲示された図、説明は単に本発明の実施例だけであり、この分野を熟知する者が、勿論前記の説明により種々の変更を行うようになり、これらの変更が、共に本発明の発明精神と下記の限定された請求項に属する。
【図面の簡単な説明】
【００３７】
【図１】従来技術のＯ型偏光膜とE型偏光膜の特性比較表を示す。
【図２】従来技術の反射型偏光増光膜とコレステロール液晶反射型偏光膜の特性比較表を示す。
【図３Ａ】本発明に係る増光統合型偏光膜／光学膜構造の概要図を示す。
【図３Ｂ】本発明の単体基材塗布と異なる材料の増光統合型偏光膜／光学膜構造の実施例図を示す。
【図３Ｃ】本発明の単体基材塗布と異なる材料の増光統合型偏光膜／光学膜構造の実施例図を示す。
【図４】本発明に係る増光統合型偏光膜／光学膜構造の応用する表示ユニット実施例の概要図を示す。
【図５Ａ】本発明に係る増光統合型偏光膜／光学膜構造が含まれた導電層の実施例の概要図を示す。
【図５Ｂ】本発明に係る増光統合型偏光膜／光学膜構造が含まれた導電層の実施例の概要図を示す。
【図５Ｃ】本発明に係る増光統合型偏光膜／光学膜構造が含まれた導電層の実施例の概要図を示す。
【図５Ｄ】本発明に係る増光統合型偏光膜／光学膜構造が含まれた導電層の実施例の概要図を示す。
【図５Ｅ】本発明に係る増光統合型偏光膜／光学膜構造が含まれた導電層の実施例の概要図を示す。
【符号の説明】
【００３８】
１０    基材
１２    反射型偏光膜層
１４    吸収型偏光膜層
１６    増光統合型偏光膜／光学膜
１８    反射型偏光増光膜
２０    上基板
２２    下基板
２４    表示流体媒体
【図１】
2006215519.tif 000003
【図２】
2006215519.tif 000004
【図３Ａ】
2006215519.tif 000005
【図３Ｂ】
2006215519.tif 000006
【図３Ｃ】
2006215519.tif 000007
【図４】
2006215519.tif 000008
【図５Ａ】
2006215519.tif 000009
【図５Ｂ】
2006215519.tif 000010
【図５Ｃ】
2006215519.tif 000011
【図５Ｄ】
2006215519.tif 000012
【図５Ｅ】
2006215519.tif 000013